ТЕРМИЧЕСКИ ОТВЕРЖДАЕМАЯ ПОРОШКОВАЯ КОМПОЗИЦИЯ ДЛЯ ПОКРЫТИЯ

1. Порошковая композиция для покрытия, включающая, по меньшей мере, одну связующую полиуретдионовую смолу с гидроксильными функциональными группами, где, по меньшей мере, одна связующая полиуретдионовая смола с гидроксильными функциональными группами имеет температуру плавления от 60 до 180°С.
2. Композиция по п.1, где, по меньшей мере, одна связующая полиуретдионовая смола с гидроксильными функциональными группами имеет температуру плавления от 80 до 160°С.
3. Композиция по пп.1 и 2, где, по меньшей мере, одна связующая полиуретдионовая смола с гидроксильными функциональными группами имеет гидроксильное число в диапазоне от 20 до 300 мг КОН/г и среднечисловую молекулярную массу в диапазоне от 1000 до 5000, которую определяют согласно ISO 13885-1.
4. Композиция по пп.1 и 2, где, по меньшей мере, одну связующую полиуретдионовую смолу с гидроксильными функциональными группами получают путем взаимодействия уретдионов с функциональными группами NCO на основе алифатических диизоцианатов с линейными диолами.
5. Композиция по пп.1 и 2, включающая
(A) 25-99,9 вес.%, по меньшей мере, одной связующей полиуретдионовой смолы с гидроксильными функциональными группами,
(B) 0-75 вес.% и, необязательно, 1-50 вес.%, по меньшей мере, одной связующей смолы и, необязательно, по меньшей мере, одного отверждающего агента, отличного от (А), и
(С) 0,1-60 вес.% пигментов, наполнителей и/или добавок для покрытия,
при этом количества вес.% (А)-(С) даны от общего веса порошковой композиции для покрытия, где, по меньшей мере, одна связующая полиуретдионовая смола с гидроксильными функциональными группами (А) имеет температуру плавления от 60 до 180°С.
6. Композиция по пп.1 и 2, включающая
(A) 40-95 вес.%, по меньшей мере, одной связующей полиуретдионовой смолы с гидроксильными функциональными группами,
(B) 0-50 вес.% и, необязательно, 1-50 вес.%, по меньшей мере, одной связующей смолы, и, необязательно, по меньшей мере, одного отверждающего агента, отличного от (А), и
(C) 5-50 вес.% пигментов, наполнителей и/или добавок для покрытия,
при этом количества вес.% (А)-(С) даны от общего веса порошковой композиции для покрытия, где, по меньшей мере, одна связующая полиуретдионовая смола с гидроксильными функциональными группами (А) имеет температуру плавления от 80 до 160°С.
7. Способ покрытия подложки путем нанесения порошковой композиции для покрытия по пп.1-6 на подложку и отверждения нанесенной порошковой композиции для покрытия.
8. Подложка, покрытая порошковой композицией для покрытия по пп.1-6, и отвержденная.